(57)【要約】【課題】撥水剤内部添加型の撥水性ＡＬＣにおいても、均一な発泡性と、撥水性の両立を図ることができる撥水性軽量気泡コンクリートの製造方法を提供する。【解決手段】珪酸質原料と石灰質原料とを含む主原料と、金属アルミニウム粉末の発泡剤と、水と、シリコーン系の撥水剤と、を加える原料スラリー調整工程と、原料スラリーを補強材を配置した型枠内に流し込んで半硬化体を形成する工程と、半硬化体を高温高圧蒸気養生する工程とを備える撥水性軽量気泡コンクリートの製造方法であって、原料スラリー調整工程において、金属アルミニウム粉末として、該金属アルミニウム粉末の表面に実質的に脂肪酸が付着していない粉末を用いる。【選択図】図１
2016056069.tif 000002
【特許請求の範囲】
【請求項１】
珪酸質原料と石灰質原料とを含む主原料と、金属アルミニウム粉末の発泡剤と、水と、シリコーン系の撥水剤と、を加える原料スラリー調整工程と、
前記原料スラリーを、補強材を配置した型枠内に流し込んで半硬化体を形成する工程と、
前記半硬化体を高温高圧蒸気養生する工程と、を備える撥水性軽量気泡コンクリートの製造方法であって、
前記原料スラリー調整工程において、前記金属アルミニウム粉末として、該金属アルミニウム粉末の表面に実質的に脂肪酸が付着していない粉末を用いることを特徴とする撥水性軽量気泡コンクリートの製造方法。
【請求項２】
前記発泡剤における、前記脂肪酸の含有量が０．３質量％以下である請求項１に記載の撥水性軽量気泡コンクリートの製造方法。
【請求項３】
前記金属アルミニウム粉末が、該金属アルミニウム粉末の表面に付着する脂肪酸を加熱して除去する脂肪酸除去工程を経たものである請求項１又は２に記載の撥水性軽量気泡コンクリートの製造方法。
【請求項４】
前記原料スラリー調整工程において、脂肪酸と凝集防止剤を含有する気泡安定剤を含有させる請求項１から３のいずれかに記載の撥水性軽量気泡コンクリートの製造方法。
【発明の詳細な説明】
【技術分野】
【０００１】
本発明は、撥水性軽量気泡コンクリート（ＡＬＣ）の製造方法に関し、更に詳しくは、発泡剤として乾式粉砕により得られる金属アルミニウム粉末を使用する、内添式の撥水性軽量気泡コンクリートの製造方法に関する。
【背景技術】
【０００２】
軽量気泡コンクリート（以下、ＡＬＣと称する）は、無数の細かい気泡を含んだ多孔質体で形成されているため、軽量性、耐火性、断熱性などにおいて優れた諸性能を有しており、建築物の外壁、床材、屋根、間仕切りなどの部位に広く使用されている。ＡＬＣの主原料は珪酸質原料と石灰質原料であり、珪酸質原料としては珪石または珪砂が、石灰質原料としては生石灰とセメントが使用されている。また、発泡剤として金属アルミニウム粉末が一般的に使用されている（特許文献１参照）。
【０００３】
これらの原料を用いて一般的に次のような製造工程を経てＡＬＣの製造が行われている。すなわち、まず珪酸質原料及び石灰質原料からなる主原料に発泡剤と水を加えてミキサーで混練し、得られたスラリーを予め補強材を配した型枠に流し込む。型枠内では、発泡剤による化学反応で発泡し、同時に硬化が進行する。そして、半硬化状態になった時点で当該半硬化体を脱型し、ピアノ線などで所定の寸法に切断した後、オートクレーブにより高温高圧蒸気養生を行う。これによりＡＬＣが得られる。
【０００４】
発泡剤として使用する金属アルミニウム粉末は、予め数ｍｍ程度の大きさに荒粉砕したアルミニウム箔の原料に粉砕助剤として脂肪酸を添加し、１グラム当たりの水面被覆面積が４５００ｃｍ２以上２００００ｃｍ２になるまで乾式粉砕されるが、この製造工程においては脂肪酸を一般的には０．３質量％超含有するのが普通である。
【０００５】
このような脂肪酸付き金属アルミニウム粉末は、水系スラリーにおいて金属アルミニウム粉末が均等に分散しないため、不均質な発泡や発泡阻害を生じて、ＡＬＣが不良品となり易い。この脂肪酸は加熱によって除去することが可能ではあるが、この工程は一般にコストが嵩み余分な工程が増える。このため、脂肪酸付き金属アルミニウム粉末に界面活性剤の分散剤をあらかじめ加えることで、この問題を回避して分散性を向上させ、脂肪酸付き金属アルミニウム粉末を使用できるようにしている。
【０００６】
ところで、ＡＬＣには用途に応じてＡＬＣ表面に撥水性が要求されることがある。撥水性の付与にはスラリー組成内にシリコーン系などの撥水剤をあらかじめ含有させる撥水剤内部添加型の撥水性ＡＬＣと、ＡＬＣ製造後のＡＬＣ表面に撥水剤を塗布する表面塗布型の撥水性ＡＬＣとがある。
【先行技術文献】
【特許文献】
【０００７】
【特許文献１】特開２００１−２６１４６６号公報
【発明の概要】
【発明が解決しようとする課題】
【０００８】
特に上記の内部添加型の撥水性ＡＬＣにおいては、撥水性の発現は非常に微妙であり、スラリー組成によっては撥水性を阻害することがあるが、その原因は非常に複雑であり、スラリー組成と撥水性維持との関係は従来不明であった。
【０００９】
本発明は、上記した従来の問題点に鑑みてなされたものであり、内部添加型の撥水性ＡＬＣにおいて、均一な発泡を得つつも、高い撥水性を維持できるＡＬＣの製造方法を提供することを目的とする。
【課題を解決するための手段】
【００１０】
本発明者らは、上記のうち、特に撥水剤内部添加型の撥水性ＡＬＣにおいては、上記の金属アルミニウム粉末の分散剤として界面活性剤を用いると、内部添加の撥水剤が均一に分散せず、また、金属アルミニウム粉末による発泡均一性も低下することを見出した。すなわち、撥水剤内部添加型の撥水性ＡＬＣにおいては、従来行われていた分散剤による金属アルミニウム粉末の均一分散という手法がうまく機能せず、撥水剤内部添加型のＡＬＣにおいては脂肪酸の除去が最も有効であることを見出して本発明を完成するに至った。具体的には本発明は以下のものを提供する。
【００１１】
（１）  珪酸質原料と石灰質原料とを含む主原料と、金属アルミニウム粉末の発泡剤と、水と、シリコーン系の撥水剤と、を加える原料スラリー調整工程と、
前記原料スラリーを、補強材を配置した型枠内に流し込んで半硬化体を形成する工程と、
前記半硬化体を高温高圧蒸気養生する工程と、を備える撥水性軽量気泡コンクリートの製造方法であって、
前記原料スラリー調整工程において、前記金属アルミニウム粉末として、該金属アルミニウム粉末の表面に実質的に脂肪酸が付着していない粉末を用いることを特徴とする撥水性軽量気泡コンクリートの製造方法。
【００１２】
（２）  前記発泡剤における、前記脂肪酸の含有量が０．３質量％以下である（１）に記載の撥水性軽量気泡コンクリートの製造方法。
【００１３】
（３）  前記金属アルミニウム粉末が、該金属アルミニウム粉末の表面に付着する脂肪酸を加熱して除去する脂肪酸除去工程を経たものである（１）又は（２）に記載の撥水性軽量気泡コンクリートの製造方法。
【００１４】
（４）  前記原料スラリー調整工程において、脂肪酸と凝集防止剤を含有する気泡安定剤を含有させる（１）から（３）のいずれかに記載の撥水性軽量気泡コンクリートの製造方法。
【発明の効果】
【００１５】
本発明によれば、撥水剤内部添加型の撥水性ＡＬＣにおいても、均一な発泡性と、撥水性の両立を図ることができる。
【図面の簡単な説明】
【００１６】
【図１】本発明の一実施形態である撥水性軽量気泡コンクリートの製造方法を示す概略図である。
【図２】本発明の他の実施形態である撥水性軽量気泡コンクリートの製造方法を示す概略図である。
【図３】従来の撥水性軽量気泡コンクリートの製造方法の一例を示す概略図である。
【発明を実施するための形態】
【００１７】
以下、本発明の一実施形態について、図面を用いて詳細に説明する。
【００１８】
図１に示すように、本発明の撥水性軽量気泡コンクリート（ＡＬＣ）の製造方法は、原料スラリー調整工程Ｓ１０と、その後の半硬化体形成工程Ｓ２０と、その後の蒸気養生工程Ｓ３０とからなる。なお、本発明におけるＡＬＣとは、ＪＩＳ  Ａ  ５４１６に規定しているＡＬＣの範囲のものに限定されず、広義のＡＬＣを意味する。
【００１９】
原料スラリー調整工程Ｓ１０は、本発明の特徴となる工程であり、珪酸質原料と石灰質原料とを含む主原料に、脂肪酸無し金属アルミニウム粉末（図１においては油脂無アルミ粉と標記）と、水と、を加える工程である。
【００２０】
その後の半硬化体形成工程Ｓ２０は、Ｓ１０で得られる原料スラリーを、補強材を配置した型枠内に流し込んで半硬化体を形成する工程であり、蒸気養生工程Ｓ３０は、この半硬化体をオートクレーブにて高温高圧蒸気養生する工程である。なお、図１においては、蒸気養生工程Ｓ３０は略して記載されているが、実際には半硬化体がオートクレーブ（図示せず）内に移動して高温高圧の蒸気処理が行われる。
【００２１】
＜原料スラリー調整工程Ｓ１０＞
本発明における原料スラリー調整工程Ｓ１０は、脂肪酸無し金属アルミニウム粉末処理工程Ｓ１１と、主原料調整工程Ｓ１２と、スラリー化工程Ｓ１３とを有している。そして、本発明においては、脂肪酸無し金属アルミニウム粉末処理工程Ｓ１１において、従来用いていた界面活性剤の分散剤を使用せず、水と脂肪酸無し金属アルミニウム粉末とあらかじめ混合する点に特徴がある。
【００２２】
これについて本発明の図１における脂肪酸無し金属アルミニウム粉末処理工程Ｓ１１と、従来技術の図３におけるＳ１３に相当する箇所とを比較する。図３においては、あらかじめ界面活性剤の分散剤と、水と、脂肪酸付き金属アルミニウム粉末（図３においては油脂付アルミ粉と標記）とを混合して脂肪酸付き金属アルミニウム粉末を分散させる。このとき、主原料調整工程（図１のＳ１２に相当）においてシリコーン系撥水剤（図１から図３においてはシリコーンオイルとして例示標記）を添加する場合、すなわち、内部添加型の撥水性ＡＬＣを製造する場合には、理由は定かでないが、内部添加の撥水剤が均一に分散しないために撥水性が低下する。また、金属アルミニウム粉末による発泡均一性も低下する。このため、本発明においては、図１の脂肪酸無し金属アルミニウム粉末処理工程Ｓ１１Ｓに示すように、従来用いていた界面活性剤の分散剤を使用せず、水と脂肪酸無し金属アルミニウム粉末とあらかじめ混合することで、撥水性と発泡均一性とを両立することができる。
【００２３】
＜主原料調整工程Ｓ１２＞
主原料調整工程Ｓ１２では、珪酸質原料としては珪石又は珪砂を、上記石灰質原料としては生石灰やセメントや石膏を使用し、従来公知のシリコーン系の撥水剤と、水と、必要に応じて、高温高圧蒸気養生前の半硬化体を水に溶解したＡＬＣスラリーや、高温高圧蒸気養生後のＡＬＣブロックを粉状に粉砕したＡＬＣ粉とを鋳込みミキサーに投入する。
【００２４】
＜脂肪酸無し金属アルミニウム粉末処理工程Ｓ１１＞
一方、脂肪酸無し金属アルミニウム粉末処理工程Ｓ１１では、発泡剤として乾式粉砕した金属アルミニウム粉末を使用する。
【００２５】
発泡剤として使用される乾式粉砕した脂肪酸無し金属アルミニウム粉末とは、予め数ｍｍに荒粉砕したアルミニウムは箔を原料として用い、その原料に粉砕助剤として脂肪酸を添加し、常圧で不活性な気体の雰囲気中で水面被覆面積が４５００ｃｍ２以上２００００ｃｍ２になるまで粉砕した後、脂肪酸を除去したものである。脂肪酸の除去率は、粉末あたりの質量％で０．３質量％以下であることが好ましい。乾式粉砕した金属アルミニウム粉末としては、４４μｍふるい残分が２０〜５０重量％、水面拡散面積が４５００〜１２０００ｃｍ２になるまで粉砕したものが好ましい。ここで使用する前記脂肪酸としては、ステアリン酸またはオレイン酸が代表的である。この脂肪酸は金属アルミニウム粉末の水分散性の観点からは０．３質量％以下まで加熱乾燥により除去することができる。
【００２６】
計量後の脂肪酸無し金属アルミニウム粉末は、水と共に、アルミ懸濁槽にて撹拌混合される。このときの水の量は、脂肪酸無しアルミニウム粉末の１重量部に対し、水１０から６０質量部であることが、脂肪酸無し金属アルミニウム粉末が均一に混ざり易くなり、かつミキサー投入時点でアルミニウム粉末が主原料と均質に混ざり易くなることから望ましい。水量が１０質量部未満では、混合、攪拌のバラツキが大きくて、ＡＬＣの発泡高さなどの管理が難しくなり、６０質量部超ではアルミニウムの混合攪拌槽が大きくなりすぎるなどの点で不経済となる割に効果が上がらないので好ましくない。
【００２７】
＜スラリー化工程Ｓ１３＞
主原料調整工程Ｓ１２で調整された主原料と、脂肪酸無し金属アルミニウム粉末処理工程Ｓ１１で水分散された脂肪酸無し金属アルミニウム粉末とは、鋳込みミキサーにて混合されて最終的な原料スラリーとして調整され、モールド内に注入されて、半硬化体形成工程Ｓ２０と、その後の蒸気養生工程Ｓ３０とを経て撥水性軽量気泡コンクリートが製造される。
【００２８】
このスラリー化工程Ｓ１３においては、図１に示すように気泡安定剤を別途含有させてもよい。気泡安定剤としては、脂肪酸と凝集防止剤との混合物を含む水溶液であることが好ましく、凝集防止剤としてはトリエタノールアミンが例示でき、脂肪酸としてはオレイン酸が好ましく例示できる。
【００２９】
脂肪酸と凝集防止剤との混合割合は、凝集防止剤１００質量部に対して、脂肪酸が１００質量部から１０００質量部が好ましい。脂肪酸割合が１００質量部未満であるとコスト的に不経済となる点から好ましくなく、１０００質量部超になると脂肪酸が溶けきらずに残ってしまう点から好ましくない。
【００３０】
また、脂肪酸無し金属アルミニウム粉末１００質量部に対する、前記気泡安定剤中における前記脂肪酸と前記凝集防止剤との混合物の割合は１００質量部以上１０００質量部以下であることが好ましい。混合物割合が１００質量部未満であるとコスト的に不経済となる点から好ましくなく、１０００質量部超になると脂肪酸が溶けきらずに残ってしまう点から好ましくない。
【００３１】
＜他の実施形態＞
図２には、本発明の他の実施形態が示されている。この実施形態では、原料スラリー調整工程Ｓ１０ａが図１のＳ１０と異なっている。具体的には、脂肪酸無し金属アルミニウム粉末処理工程Ｓ１１ａ（図１のＳ１１に相当）において、油脂無アルミ粉と水とを混合してアルミスラリー溶液を形成した後に、計量を行うプロセスであり、図１のようにあらかじめアルミ粉を計量しておくのではなく、スラリー後に計量する点が異なっており、他の工程は図１と同様である。このように、本発明は図２のような製造プロセスにおいても適用できるものである。
【実施例】
【００３２】
以下に、本発明におけるＡＬＣの製造方法の実施例を挙げるが本発明はこれに限定されるものではない。
【００３３】
＜脂肪酸無し金属アルミニウム粉末処理工程Ｓ１１＞
脂肪酸無し金属アルミニウム粉末としては、大和金属粉工業（株）製品「Ｐ−３００」（実施例１）及び「Ｐ−１１１２」（実施例２）を用い、いずれも加熱乾燥によって脂肪酸量を０．３質量％以下にした。なお、「Ｐ−３００」は平均粒径５０μｍ程度、「Ｐ−１１１２」は平均粒径４０μｍ程度である。
【００３４】
図１に示すように、上記の脂肪酸無し金属アルミニウム粉末１質量部に対して水２０質量部相当の水溶液を加えて攪拌混合したところ、脂肪酸無し金属アルミニウム粉末が水に溶解した。
【００３５】
＜主原料調整工程Ｓ１２及びスラリー化工程Ｓ１３＞
珪石１８４８質量部、セメント７１０質量部、生石灰１５０質量部、石膏１８０質量部、シリコーン系の撥水剤（製品名：ＤＯＷ  ＣＯＲＮＩＮＧ  ＴＯＲＡＹ  ＢＹ  １６−８４６  ＦＬＵＩＤ、東レ・ダウコーニング社製）１．２質量部、水２６００質量部を混合し、更に、気泡安定剤の水溶液（混合質量比＝オレイン酸１質量部：トリエタノールアミン２質量部：水２５質量部）の０．７質量部、に、上記脂肪酸無し金属アルミニウム粉末処理工程Ｓ１１で得られた、脂肪酸無し金属アルミニウム粉末水分散液２．４質量部を加えて鋳込みミキサーで混合した（スラリー化工程Ｓ１３）。その後、半硬化体形成工程Ｓ２０と、蒸気養生工程Ｓ３０を経て本発明の実施例１、２の撥水性軽量気泡コンクリート（ＡＬＣ）を製造した。
【００３６】
実施例の撥水性及び、気泡均一性を確認した結果、気泡会合による不均一な気泡状態は見られず、撥水性も均一であっていずれも良好であった。
【００３７】
比較例として、図３に示すように、脂肪酸除去前の脂肪酸付き金属アルミニウム粉末を用い、分散剤として、脂肪酸付き金属アルミニウム粉末１質量部に対して、０．０５質量部の界面活性剤（製品名ディスパノール、日油社製）を用いた以外は実施例と同様にして比較例の撥水性軽量気泡コンクリート（ＡＬＣ）を製造した。
【００３８】
比較例の撥水性及び、気泡均一性を確認した結果、界面活性剤の影響で気泡会合が起こり粗大気泡が作られ、撥水性も濃淡部が見られ不均一な状態であっていずれも実施例に劣るものであった。
【符号の説明】
【００３９】
Ｓ１０（Ｓ１０ａ）    原料スラリー調整工程
Ｓ１１（Ｓ１１ａ）    脂肪酸無し金属アルミニウム粉末処理工程
Ｓ１２    主原料調整工程
Ｓ１３    スラリー化工程
Ｓ２０    半硬化体形成工程
Ｓ３０    蒸気養生工程
【図１】
2016056069.tif 000003
【図２】
2016056069.tif 000004
【図３】
2016056069.tif 000005